(57)【要約】【課題】巻き取り状にした場合に巻きシワが発生せず、巻き取り状にしたものを使用して熱転写記録を行ったとしても、印画シワまたは印画ムラを発生させることなく、良好な転写画像が記録できるようにした昇華性熱転写記録媒体の提供。【解決手段】基材の一方の面には耐熱性樹脂層が、他方の面には昇華性染料を樹脂バインダー中に含んでいる構成材料からなる昇華性染料層がアンカー層を介して少なくとも設けられている昇華性熱転写記録媒体であって、アンカー層の線膨張係数と基材の線膨張係数の比（アンカー層の線膨張係数／基材の線膨張係数）が０．５〜１．５であることを特徴とする昇華性熱転写記録媒体。【選択図】図１
2011073172.tif 000002
【特許請求の範囲】
【請求項１】
基材の一方の面には耐熱性樹脂層が、他方の面には昇華性染料を樹脂バインダー中に含んでいる構成材料からなる昇華性染料層がアンカー層を介して少なくとも設けられている昇華性熱転写記録媒体であって、アンカー層の線膨張係数と基材の線膨張係数の比（アンカー層の線膨張係数／基材の線膨張係数）が０．５〜１．５であることを特徴とする昇華性熱転写記録媒体。
【請求項２】
前記アンカー層は、バインダー樹脂のＯＨ基と硬化剤のＮＣＯ基とのウレタン反応によって得られる高分子化合物を主体としてなるものであり、ＮＣＯ基とＯＨ基の比（ＮＣＯ基／ＯＨ基）が０．５〜１．５であることを特徴とする請求項１に記載の昇華性熱転写記録媒体。
【請求項３】
シアン、マゼンタ、イエローの色相を呈する昇華性染料層が面順次で少なくとも設けられていると共に、少なくともその１層はアンカー層を介して基材上に設けられていることを特徴とする請求項１または２に記載の昇華性熱転写記録媒体。
【発明の詳細な説明】
【技術分野】
【０００１】
本発明は、熱転写記録方式により所望の画像を熱転写記録するために用いられる昇華性熱転写記録媒体に関し、特に、巻き取り状にした場合に巻きシワが発生せず、巻き取り状にしたものを使用して熱転写記録を行ったとしても、印画シワまたは印画ムラを発生させることなく、良好な転写画像が記録できるようにした昇華性熱転写記録媒体に関する。
【背景技術】
【０００２】
昇華性熱転写記録媒体は、昇華性熱転写方式のプリンタ用の記録材料として使用されている所謂インクリボンのことであって、基材の一方の面に耐熱性樹脂層（バックコート層）、他方の面に昇華性染料層をそれぞれ設けた構成のものである。
【０００３】
現在、このような昇華性熱転写記録媒体を使用した昇華性熱転写記録方式は、転写記録に際して用いられるプリンタの高機能化が急速にすすめられてきたことと、各種画像を簡便に形成できることから、身分証明書、銀行カード等のカード類や、アミューズメント用出力物等における熱転写記録に広く利用されている。
【０００４】
このような中、このような昇華性熱転写記録方式においては、得られる印画物の耐久性を向上させたいとする要求が大きくなってきていると共に、印画する画素数の増加や、プリンタの高速化に対応できる高感度化や、高速印画における良好な色再現性の確保等も強く要求されるようになってきている。
【０００５】
一方、このような昇華性熱転写記録方式においては、熱転写記録媒体を巻き取り状のものにするときに発生してしまった巻きシワや、耐熱樹脂層における耐熱滑性不足に伴って発生してしまった印画シワに起因する印画不良が発生することが多く、このような印画不良を生じさせないようにするための技術の開発も強く要求されている。
【０００６】
このような状況の下、例えば、特許文献１においては、熱転写記録媒体の製造過程での巻きシワの発生を防ぎ、巻きシワに起因する印画不良が生じないようにするために、アゾジカーボンアミドの粉末をアンカー層を構成する樹脂中に分散させるようにした技術が提案されている。
【０００７】
また特許文献２においては、シリコーン変性セルロース樹脂と疎水性シリカとの混合体により耐熱樹脂層を形成することにより、耐熱樹脂層の耐熱滑性不足に伴う印画シワの発生と、それに起因する印画不良の発生を防ぐようにしている。
【０００８】
しかし、いずれの方法においても、昇華性熱転写記録媒体の製造過程における巻き取り作業、例えば幅広の昇華性熱転写記録媒体をスリッターに掛けながら幅狭の昇華性熱転写記録媒体として巻き取るための作業においては、巻き取り張力によるリボン変形で巻きシワが多く発生してしまい、そのような状態で巻き取られた昇華性熱転写記録媒体を使用した転写記録において印画不良が生じていた。
【先行技術文献】
【特許文献】
【０００９】
【特許文献１】特開平２−２２９０８７号公報
【特許文献２】特開平９−２７７７２８号公報
【発明の概要】
【発明が解決しようとする課題】
【００１０】
本発明は、昇華性熱転写記録媒体における上述の問題点を解決課題とするものであり、昇華性熱転写記録媒体の製造過程における巻き取り、例えば、幅広に製造された昇華性熱転写記録媒体をスリッターに掛けながら幅狭の昇華性熱転写記録媒体として巻き取る際に、スリッターの巻き取り張力によるリボン変形に起因する巻きシワを発生することがなくなり、したがって巻き取り状としたものを使用して転写記録を行ったとしても巻きシワに起因する印画不良が生じないようにした、昇華性熱転写記録媒体を提供することを目的とする。
【課題を解決するための手段】
【００１１】
以上のような状況に鑑みなされ、請求項１に記載の発明は、基材の一方の面には耐熱性樹脂層が、他方の面には昇華性染料を樹脂バインダー中に含んでいる構成材料からなる昇華性染料層がアンカー層を介して少なくとも設けられている昇華性熱転写記録媒体であって、アンカー層の線膨張係数と基材の線膨張係数の比（アンカー層の線膨張係数／基材の線膨張係数）が０．５〜１．５であることを特徴とする昇華性熱転写記録媒体である。
【００１２】
また、請求項２に記載の発明は、請求項１に記載の昇華性熱転写記録媒体において、前記アンカー層は、バインダー樹脂のＯＨ基と硬化剤のＮＣＯ基とのウレタン反応によって得られる高分子化合物を主体としてなるものであり、ＮＣＯ基とＯＨ基の比（ＮＣＯ基／ＯＨ基）が０．５〜１．５であることを特徴とする。
【００１３】
さらにまた、請求項３に記載の発明は、請求項１または２に記載の昇華性熱転写記録媒体において、シアン、マゼンタ、イエローの色相を呈する昇華性染料層が面順次で少なくとも設けられていると共に、少なくともその１層はアンカー層を介して基材上に設けられていることを特徴とする。
【発明の効果】
【００１４】
本発明の昇華性熱転写記録媒体は、巻き取り状のものとする際の巻取り張力によるリボン変形に起因する巻きシワが発生しないため、巻き取り状にしたものを使用して熱転写記録を行ったとしても、巻きシワに起因する印画不良を起こすことがなくなり、良好な昇華性熱転写記録を行うことができるようになる。
【図面の簡単な説明】
【００１５】
【図１】本発明の昇華性熱転写記録媒体の概略の断面構成を示す説明図である。
【発明を実施するための形態】
【００１６】
以下、本発明の昇華性熱転写記録媒体を、図面を参照にして説明する。
本発明の昇華性熱転写記録媒体は、大略的には、図１に示すように、基材（１）の一方の面には耐熱性樹脂層（２）が、他方の面には昇華性染料を樹脂バインダー中に含んでいる構成材料からなる昇華性染料層（４）、（５）、（６）がアンカー層（３）を介して設けられてなるものである。
【００１７】
アンカー層（３）上に面順次で設けられている、昇華性染料層（４）、（５）、（６）はそれぞれイエロー、マゼンタ、シアンの色相を呈するものである。この昇華性熱転写記録媒体は、３種の色相を呈する昇華性染料層（４）、（５）、（６）が面順次で設けられているが、本発明の昇華性熱転写記録媒体はこのような構成のものに限定されるものではなく、ブラックや他の色相を呈する昇華性染料層がさらに面順次で設けられていてもよい。
【００１８】
基材（１）は、熱転写記録時における熱圧で軟化変形しない耐熱性と強度が要求され、
例えば、ポリエチレンテレフタレート、ポリエチレンナフタレート、ポリプロピレン、セロファン、アセテート、ポリカーボネート、ポリサルフォン、ポリイミド、ポリビニルアルコール、芳香族ポリアミド、アラミド、ポリスチレン等からなる合成樹脂製フィルムや、コンデンサー紙、パラフィン紙等の紙類、さらにはこれらが積層されてなる積層体が用いられる。中でも、物性面、加工性、コスト面等を考慮するとポリエチレンテレフタレートフィルムが好ましく用いられる。また、その厚さは、操作性、加工性等を考慮し、２〜５０μｍ程度とすればよいが、転写適性や加工性等のハンドリング性を考慮して、２〜１２μｍ程度とすることが好ましい。
【００１９】
一方、耐熱性樹脂層（２）は、サーマルヘッドから加えられる熱により上記したような基材（１）の熱収縮やサーマルヘッドとの摩擦による破断を防止するため、後述する昇華性染料層（４）、（５）、（６）を設ける面とは反対の面に設けられている。
【００２０】
この耐熱性樹脂層（２）を構成するバインダーとしては、セルロース系樹脂、ポリエステル系樹脂、アクリル系樹脂、ビニル系樹脂、ポリウレタン系樹脂、ポリエーテル系樹脂、ポリカーボネート系樹脂、アセタール系樹脂等が挙げられる。そしてその厚さは０．１μｍ〜２．５μｍ程度であればよいが、０．５μｍ〜１．５μｍ程度であればより好ましい。また、上記した樹脂のガラス転移温度（Ｔｇ）は４０℃以上が好ましい。
【００２１】
また、この耐熱性樹脂層（２）には滑性向上を目的として滑剤を含有させるようにしてもよい。具体的には、動物系ワックス、植物系ワックス等の天然ワックス、合成炭化水素系ワックス、脂肪族アルコールと酸系ワックス、脂肪酸エステルとグリセライト系ワックス、合成ケトン系ワックス、アミン及びアマイド系ワックス、塩素化炭化水素系ワックス、アルファーオレフィン系ワックス等の合成ワックス、ステアリン酸ブチル、オレイン酸エチル等の高級脂肪酸エステル、ステアリン酸ナトリウム、ステアリン酸亜鉛、ステアリン酸カルシウム、ステアリン酸カリウム、ステアリン酸マグネシウム等の高級脂肪酸金属塩、長鎖アルキルリン酸エステル、ポリオキシアルキレンアルキルアリールエーテルリン酸エステル又は、ポリオキシアルキレンアルキルエーテルリン酸エステル等のリン酸エステル等の界面活性剤が挙げられる。このような滑剤を含有させることで、耐熱性樹脂層とサーマルヘッドとの間の動摩擦係数を小さくすることができるので、サーマルヘッドとの摩擦による基材の変形を防止することができる。
【００２２】
また、耐熱性樹脂層（２）の構成材料には耐熱性を向上させる目的で上述したようなバインダーと共に硬化剤を併用するようにしてもよい。このような目的で用いられる硬化剤としては、例えばポリイソシアネートが挙げられ、アクリル系、ウレタン系、ポリエステル系のポリオール樹脂やセルロース系樹脂、アセタール樹脂等との組合せで用いるようにすればよい。
使用されるポリイソシアネートの添加量はＮＣＯ／ＯＨの比で０．８以上の程度であればよいが、０．８〜１．３程度であればより好ましい。
【００２３】
さらに、耐熱性樹脂層（２）は微粒子を含有していてもよい。微粒子を含有させることでその表面に凹凸が形成されてサーマルヘッドとの接触面積が小さくなるので、印画時のサーマルヘッドに対する滑性が向上する。
【００２４】
含有させる微粒子としては、有機系微粒子または無機系微粒子のどちらでもよいが、サーマルヘッドからの熱により変形しないものが好ましい。具体的には、シリカ粒子、酸化マグネシウム、酸化亜鉛、炭酸カルシウム、炭酸マグネシウム、タルク、カオリン、クレー、シリコーン粒子、ポリエチレン粒子、ポリプロピレン粒子、ポリスチレン粒子、ポリメチルメタクリレート樹脂粒子、ポリウレタン樹脂粒子等を挙げることができる。また、これらの微粒子は１種類でも２種以上を混ぜ合わせて使用してもよい。そしてその含有割合は耐熱性樹脂層に対して、０．０１〜０．１程度の重量比となるようにすることが好ましい。
【００２５】
一方アンカー層（３）は、昇華性熱転写記録媒体の製造過程における巻き取り作業、例えば、幅広に製造された昇華性熱転写記録媒体をスリッターに掛けながら幅狭の華性熱転写記録媒体を巻き取るような作業においても、スリッターの巻き取り張力によるリボン変形に起因する巻きシワを発生させることがなく、したがって巻き取り状としたものを使用して転写記録を行ったとしても巻きシワに起因する印画不良が生じないようにするために設ける層である。
【００２６】
このアンカー層を構成するバインダーとしては、ポリエステル樹脂、ポリエステルウレタン樹脂、ポリエチレングリコール樹脂、アクリル樹脂、ポリカーボネートジオール樹脂、エポキシ樹脂等を挙げることができる。
【００２７】
このアンカー層（３）は、その線膨張係数と基材（１）の線膨張係数の比を０．５〜１．５とする。アンカー層（３）と基材（１）の線膨張係数の比が０．５より小さい場合、昇華性熱転写記録媒体の柔軟性が低下し、印画不良を起こす。一方、１．５より大きい場合、昇華性熱転写記録媒体の巻き取りに際して巻きシワが発生し、印画不良が発生する。また、その厚さは０．１μｍ〜３．０μｍ程度であればよいが、０．５μｍ〜１．５μｍ程度であればより好ましい。
【００２８】
また、アンカー層（３）の構成材料として、巻きシワ耐性と熱時密着性を向上させる目的で上記したバインダーと共に硬化剤を用いるようにしてもよい。硬化剤を含有させることで、基材や昇華性染料層との熱時密着性をより確実に保持させることができ、巻き取りの際の張力によるリボン変形をより確実に防止することができるようになる。
この硬化剤の含有割合は、例えば、アンカー層を、樹脂バインダーのＯＨ基と硬化剤のＮＣＯ基とのウレタン反応によって得られる高分子化合物を主体としてなるものとした場合、ＮＣＯ基とＯＨ基の比（ＮＣＯ基／ＯＨ基）が０．５〜１．５となるようにすることが好ましい。
【００２９】
他方、昇華性染料層（４）、（５）、（６）中の昇華性染料としては主に昇華性分散染料が好ましく用いられる。例えば、ジアリールメタン系、トリアリールメタン系、チアゾール系、メチン系、アゾメタン系、キサンテン系、アキサジン系、チアジン系、アジン系、アクリジン系、アゾ系、スピロジピラン系、イソドリノスピロピラン系、フルオラン系、ローダミンダクタム系、アントラキノン系等の昇華性分散染料である。
【００３０】
より具体的には、イエロー成分としては、Ｃ．Ｉ．ソルベントイエロー１４、１６、２９、３０、３３、５６、９３等、Ｃ．Ｉ．ディスパースイエロー７、３３、６０、１４１、２０１、２３１等が、マゼンタ成分としては、Ｃ．Ｉ．ソルベントレッド１８、１９、２７、１４３、１８２、Ｃ．Ｉ．ディスパースレッド６０、７３、１３５、１６７、Ｃ．Ｉ．ディスパースバイオレット１３、２６、３１、５６等が、シアン成分としては、Ｃ．Ｉ．ソルベントブルー１１、３６、６３、１０５、Ｃ．Ｉ．ディスパースブルー２４、７２、１５４、３５４等が挙げられるが、必ずしもこれらに限定されるものではない。これらの昇華性染料は単体で使用しても、複数を組み合わせて使用してもよい。
【００３１】
そして、このような昇華性染料を含有させる樹脂バインダーとしては、ポリビニルアルコール、ポリ酢酸ビニル、ポリビニルピロリドン、ポリビニルアセタール、ポリビニルブチラール等のビニル系樹脂、エチルセルロース、メチルセルロース、ヒドロキシエチルセルロース、ヒドロキシプロピルセルロース、酢酸セルロース、酢酪酸セルロース、酢酸プロピオン酸セルロース等のセルロース系樹脂、ポリエステル樹脂、フェノキシ樹脂、スチ
レン−アクリルニトリル共重合体樹脂、ポリカーボネート樹脂、ポリアクリルアミド樹脂等の耐熱性、昇華性染料移行性等に優れた樹脂を挙げることができる。
これらの樹脂バインダーのガラス転移点は、６０℃以上程度であればよいが、１１０℃以上であればより好ましい。また、昇華性染料とバインダーとの重量比は、０．１〜３．０程度であればよいが、０．５〜１．５程度であればより好ましい。
【００３２】
このような構成の昇華性染料層（４）、（５）、（６）は滑剤を含有していてもよい。滑剤としては、例えば、シリコーン系、フッ素系、リン酸エステル系等の各種オイルや界面活性剤が挙げられる。これらの中ではシリコーン系またはフッ素系のオイルや界面活性剤が好ましく用いられる。
【００３３】
より具体的には、シリコーン系のものとしては、ジメチルシリコーン、メチルフェニルシリコーン等のストレートシリコーンオイル、アミノ変性、エポキシ変性、カルビノール変性、メルカプト変性、カルボキシル変性、メタクリル変性、ポリエーテル変性、フェノール変性、片末端反応性・異種官能基変性等の反応性変性シリコーンオイル、ポリエーテル変性、アラルキル変性、フロロアルキル変性、長鎖アルキル変性、高級脂肪酸エステル変性、フェニル変性等の非反応性変性シリコーンオイル等が挙げられる。
また、フッ素系のものとしては、フルオロアルキル基またはパーフルオロアルキル基を含有する界面活性剤が挙げられる。
このような滑剤は昇華性染料層中に、重量比で０．００１〜０．０５程度の割合で含有させることが好ましい。
【００３４】
さらに、この昇華性染料層（４）、（５）、（６）の構成材料としては、耐熱性を向上させる目的で上記した樹脂バインダーと共に硬化剤を用いるようにしてもよい。このような硬化剤としてはポリイソシアネートが具体的に挙げられるが、これをアクリル系、ウレタン系、ポリエステル系のポリオール樹脂やセルロース系樹脂、アセタール樹脂等との組合せで用いるようにすればよい。硬化剤は昇華性染料層中に、０．０１〜１程度の重量比で含有させることが好ましい。
【実施例】
【００３５】
以下、実施例について詳細に説明するが、本発明はこれらの実施例に限定されるものではない。
【００３６】
［実施例１］
基材として厚さ４．５μｍのポリエステルフィルムを用い、その一方の面にグラビアコート法により下記組成の耐熱性樹脂層形成用インクを乾燥厚さが１．１μｍとなるように塗布し、耐熱性樹脂層を設けた。続いて、基材の他方の面に、グラビアコート法により下記組成のアンカー層形成用インクを乾燥厚さが０．８μｍとなるようにしてアンカー層を設けた。そして、そのアンカー層上に下記組成の昇華性熱転写形成用イエローインク、昇華性熱転写形成用マゼンタインク、昇華性熱転写形成用シアンインクを用いて、イエロー、マゼンタ、シアンの色相を呈する昇華性染料層（乾燥厚さ０．８μｍ）を面順次に設け、実施例１に係る昇華性熱転写記録媒体を得た。アンカー層と基材の線膨張係数の比は１．０であった。
【００３７】
＜耐熱性樹脂層形成用インク＞
アクリルポリオール樹脂                        １５．０部
ステアリン酸亜鉛                                １．５部
ポリオキシアルキレンアルキルエーテル            １．５部
タルク                                          １．０部
２，６−トリレンジイソシアネート                ５．０部
トルエン                                      ５０．０部
メチルエチルケトン                            ２０．０部
酢酸エチル                                      ６．０部
＜昇華性熱転写層形成用イエローインク＞
Ｃ．Ｉ．ソルベントイエロー９３                  ０．６部
Ｃ．Ｉ．ソルベントイエロー１６                  ３．６部
ポリビニルブチラール樹脂                        ３．２部
有機変性ポリシロキサン                          ０．１部
２，６−トリレンジイソシアネート                ０．７部
メチルエチルケトン                            ６０．５部
トルエン                                      ３０．３部
＜昇華性熱転写層形成用マゼンタインク＞
Ｃ．Ｉ．ディスパースレッド６０                  ６．７部
Ｃ．Ｉ．ディスパースバイオレット２６            １．３部
Ｃ．Ｉ．ソルベントブルー３６                    ０．４部
ポリビニルブチラール樹脂                        ５．２部
有機変性ポリシロキサン                          ０．１部
２，６−トリレンジイソシアネート                ０．９部
メチルエチルケトン                            ５５．３部
トルエン                                      ２７．６部
シクロヘキサノン                                ２．５部
＜昇華性熱転写層形成用シアンインク＞
Ｃ．Ｉ．ソルベントブルー３６                    ５．９部
Ｃ．Ｉ．ソルベントブルー６３                    １．５部
ポリビニルブチラール樹脂                        ５．２部
有機変性ポリシロキサン                          ０．２部
２，６−トリレンジイソシアネート                ０．８部
メチルエチルケトン                            ５５．９部
トルエン                                      ２７．９部
シクロヘキサノン                                ２．６部
＜アンカー層形成用インク＞
アクリル樹脂                                  ３０．０部
酢酸エチル                                    ３５．０部
トルエン                                      ３５．０部
【００３８】
［実施例２］
樹脂バインダーをエポキシ樹脂に変更した下記組成のアンカー層形成用インクを使用し、アンカー層と基材の線膨張係数の比を０．５０とした以外は実施例１と同様にして、実施例２にかかる昇華性熱転写記録媒体を得た。
【００３９】
＜アンカー層形成用インク＞
エポキシ樹脂                                  ３０．０部
キシレン                                      ７０．０部
【００４０】
［実施例３］
樹脂バインダーをポリカーボネートジオール樹脂に変更した下記組成のアンカー層形成用インクを使用し、アンカー層と基材の線膨張係数の比を１．５０とした以外は実施例１と同様にして、実施例３に係る昇華性熱転写記録媒体を得た。
【００４１】
＜アンカー層形成用インク＞
ポリカーボネートジオール樹脂                  ３０．０部
酢酸エチル                                    ３５．０部
酢酸ブチル                                    ３５．０部
【００４２】
［実施例４］
樹脂バインダーをアクリル樹脂とすると共に、２，６−ポリイソシアネートを投入し、２，６−ポリイソシアネートとアクリル樹脂のＮＣＯ／ＯＨ比を０．５とした下記組成のアンカー層形成用インクを使用し、アンカー層と基材の線膨張係数の比を１．０とした以外は実施例１と同様にして、実施例４に係る昇華性熱転写記録媒体を得た。
【００４３】
＜アンカー層形成用インク＞
アクリル樹脂                                  ２８．１部
２，６−トリレンジイソシアネート                １．９部
酢酸エチル                                    ３５．０部
トルエン                                      ３５．０部
アクリル樹脂の水酸基価                            １７．５ＫＯＨｍｇ／ｇ
２，６−トリレンジイソシアネートのＮＣＯ含有量    １３．０％
【００４４】
［実施例５］
樹脂バインダーをアクリル樹脂とし、２，６−ポリイソシアネートとアクリル樹脂のＮＣＯ／ＯＨ比を１．５とした下記組成のアンカー層形成用インクを使用し、アンカー層と基材の線膨張係数の比を１．０とした以外は実施例と同様にして、実施例５に係る昇華性熱転写記録媒体を得た。
【００４５】
＜アンカー層形成用インク＞
アクリル樹脂                                  ２４．９部
２，６−トリレンジイソシアネート                ５．１部
酢酸エチル                                    ３５．０部
トルエン                                      ３５．０部
アクリル樹脂の水酸基価                            １７．５ＫＯＨｍｇ／ｇ
２，６−トリレンジイソシアネートのＮＣＯ含有量    １３．０％
【００４６】
［比較例１］
樹脂バインダーをフェノール樹脂に変更し、２，６−ポリイソシアネートとフェノール樹脂のＮＣＯ／ＯＨ比を１．０とした下記組成のアンカー層形成用インクを使用し、アンカー層と基材の線膨張係数の比を０．４２とした以外は実施例１と同様にして、比較例１に係る昇華性熱転写記録媒体を得た。
【００４７】
＜アンカー層形成用インク＞
フェノール樹脂                                ２６．７部
２，６−トリレンジイソシアネート                ３．３部
イソプロピルアルコール                        ３５．０部
エタノール                                    ３５．０部
フェノール樹脂の水酸基価                            ２０ＫＯＨｍｇ／ｇ
２，６−トリレンジイソシアネートのＮＣＯ含有量      １３．０％
【００４８】
［比較例２］
樹脂バインダーをポリビニルアセタール樹脂に変更し、２，６−ポリイソシアネートとポリビニルアセタール樹脂のＮＣＯ／ＯＨ比を１．０とした下記組成のアンカー層形成用インクを使用し、アンカー層と基材の線膨張係数の比を１．８とした以外は実施例１と同
様にして、比較例２に係る昇華性熱転写記録媒体を得た。
【００４９】
＜アンカー層形成用インク＞
ポリビニルアセタール樹脂                      ２６．７部
２，６−トリレンジイソシアネート                ３．３部
メチルエチルケトン                            ３５．０部
トルエン                                      ３５．０部
ポリビニルアセタール樹脂の水酸基価                ２３．５ＫＯＨｍｇ／ｇ
２，６−トリレンジイソシアネートのＮＣＯ含有量    １３．０％
【００５０】
次に、実施例および比較例に係る昇華性熱転写記録媒体を用い、以下の条件にて印画評価を行った。印画に際しては下記のようにして作製した被転写媒体を使用した。印画評価の結果を表１に記載する。
【００５１】
＜被転写体の作製＞
被転写基材（発泡ポリエステルフィルム：厚さ１８８μｍ）の一方の面に、下記組成の昇華熱転写用受像層形成用インクを用いてグラビアコート法により、乾燥厚が５．０μｍとなるようにして昇華熱転写用受像層を設け、昇華熱転写記録用の被転写体を作製した。
【００５２】
＜昇華熱転写用受像層形成用インク＞
塩化ビニル−酢酸ビニル−ビニルアルコール共重合体    ２０．０部
シリコーンオイル                                      ０．５部
トルエン                                            ４０．０部
メチルエチルケトン                                  ３９．５部
【００５３】
［昇華性熱転写記録媒体の巻物評価及び印画物評価］
各昇華性熱転写記録媒体をスリッターにかけて幅狭の昇華性熱転写記録媒体を巻き取る際の巻き取り張力によるリボン変形に起因する巻きシワの発生の有無を目視にて観察し、巻物評価を行った。
【００５４】
印画時の印画不良評価は、熱エネルギーを段階的に印加することが出来るカラーパッチと風景写真を印画した印画物に対して目視にて行った。印画後の印画物に印画シワまたは印画ムラが確認された場合は印画不良と判定した。
【００５５】
本発明の昇華性熱転写記録媒体は優れた熱時密着性能を有するものであり、スリッターの巻き取り張力によるリボン変形に起因して発生する巻きシワも無く、印画シワまた印画ムラによる印画不良も無かった。それに対して、比較例１に係る昇華性熱転写記録媒体はアンカー層と基材の線膨張係数の比が低くなっていて、柔軟性に欠けるため、巻きシワが発生して印画不良が発生していた。また、比較例２に係る昇華性熱転写記録媒体は、アンカー層と基材の線膨張係数の比が高くなっているため、基材が伸び、巻きシワと印画不良が発生していた。尚、評価は○×にて評価している。○は欠陥が発生しなかったことを意味し、×は欠陥が発生したことを意味する。
【００５６】
【表１】
2011073172.tif 000003
【符号の説明】
【００５７】
・  基材
・  耐熱性樹脂層
・  アンカー層
・  イエロー色の昇華性染料層
・  マゼンタ色の昇華性染料層
・  シアン色の昇華性染料層
【図１】
2011073172.tif 000004